(57)【要約】  添加剤組成物は、耐衝撃性改良剤、アセタール化合物、および共添加剤化合物を含む。添加剤組成物は、複数の第１の粒子および複数の第２の粒子を含む。第１の粒子は、耐衝撃性改良剤を含む。第２の粒子は、熱可塑性ポリマー、アセタール化合物、および共添加剤を含む。ポリマー組成物は、熱可塑性ポリマー、耐衝撃性改良剤、アセタール化合物、および共添加剤を含む。【特許請求の範囲】
【請求項１】
（ａ）耐衝撃性改良剤；
（ｂ）式（Ｉ）
【化１】
2021502442.tif 000012
［式中、Ｒ１は、水素、アルキル基、アルケニル基、ヒドロキシアルキル基、アルコキシ基、およびハロゲン化アルキル基からなる群から選択され；Ｒ２、Ｒ３、Ｒ４、Ｒ５、Ｒ６、Ｒ７、Ｒ８、Ｒ９、Ｒ１０、およびＲ１１は、それぞれ独立に、水素、アルキル基、アルコキシ基、アルケニル基、アリール基、カルボキシル基、およびハロゲンからなる群から選択され；Ｒ１２は、−ＣＨ２ＯＨおよび−ＣＨ（ＯＨ）ＣＨ２ＯＨからなる群から選択されるヒドロキシアルキル基である］
のアセタール化合物；ならびに
（ｃ）ポリエチレングリコール、ジオールとＣ４〜Ｃ１０ジカルボン酸のコポリマー、ポリエチレンイミン、およびそれらの混合物からなる群から選択される共添加剤化合物
を含む、添加剤組成物。
【請求項２】
前記耐衝撃性改良剤が、エチレン／アルファ−オレフィンコポリマー、エチレン／アルファ−オレフィンターポリマー、エチレン／アルファ−オレフィンブロックコポリマー、エチレン−プロピレンゴム、エチレン−プロピレンジエンゴム、プロピレン／アルファ−オレフィンコポリマー、シリコーンゴム、スチレン−ブタジエンブロックコポリマー、スチレン−エチレン／ブチレン−スチレンブロックコポリマー、スチレン−エチレン／プロピレン−スチレンブロックコポリマー、およびそれらの混合物からなる群から選択される、請求項１に記載の添加剤組成物。
【請求項３】
前記耐衝撃性改良剤が、エチレン−プロピレンゴムである、請求項２に記載の添加剤組成物。
【請求項４】
前記耐衝撃性改良剤が、スチレン−エチレン／ブチレン−スチレンブロックコポリマーである、請求項２に記載の添加剤組成物。
【請求項５】
前記耐衝撃性改良剤が、前記添加剤組成物中に約３０重量％〜約９９．８重量％の量で存在する、請求項１〜４の何れかに記載の添加剤組成物。
【請求項６】
Ｒ１が、アルキル基、アルケニル基、およびアルコキシ基からなる群から選択される、請求項１〜５の何れかに記載の添加剤組成物。
【請求項７】
Ｒ１が、アルキル基およびアルケニル基からなる群から選択され、Ｒ２、Ｒ３、Ｒ５、Ｒ６、Ｒ７、Ｒ８、Ｒ１０、およびＲ１１が、それぞれ水素であり、Ｒ１２が、−ＣＨ（ＯＨ）ＣＨ２ＯＨであり、Ｒ４およびＲ９が、それぞれアルキル基である、請求項１〜６の何れかに記載の添加剤組成物。
【請求項８】
Ｒ１が、ｎ−プロピル基であり、Ｒ２、Ｒ３、Ｒ５、Ｒ６、Ｒ７、Ｒ８、Ｒ１０、およびＲ１１が、それぞれ水素であり、Ｒ１２が、−ＣＨ（ＯＨ）ＣＨ２ＯＨであり、Ｒ４およびＲ９が、それぞれｎ−プロピル基である、請求項７に記載の添加剤組成物。
【請求項９】
前記式（Ｉ）のアセタール化合物が、前記組成物中に約０．１５重量％〜約５０重量％の量で存在する、請求項１〜８の何れかに記載の添加剤組成物。
【請求項１０】
前記共添加剤化合物が、約５００ｇ／ｍｏｌ〜約５，０００ｇ／ｍｏｌのモル質量を有するポリエチレングリコールからなる群から選択される、請求項１〜９の何れかに記載の添加剤組成物。
【請求項１１】
前記共添加剤化合物が、前記組成物中に約０．０３重量％〜約５０重量％の量で存在する、請求項１〜１０の何れかに記載の添加剤組成物。
【請求項１２】
（ａ）複数の第１の粒子であって、耐衝撃性改良剤を含む第１の粒子と；
（ｂ）複数の第２の粒子であって、
（ｉ）熱可塑性ポリマー；
（ｉｉ）式（Ｉ）
【化２】
2021502442.tif 000013
［式中、Ｒ１は、水素、アルキル基、アルケニル基、ヒドロキシアルキル基、アルコキシ基、ハロゲン化アルキル基、およびその誘導体からなる群から選択され；Ｒ２、Ｒ３、Ｒ４、Ｒ５、Ｒ６、Ｒ７、Ｒ８、Ｒ９、Ｒ１０、およびＲ１１は、それぞれ独立に、水素、アルキル基、アルコキシ基、アルケニル基、アリール基、カルボキシル基、およびハロゲンからなる群から選択され；Ｒ１２は、−ＣＨ２ＯＨおよび−ＣＨ（ＯＨ）ＣＨ２ＯＨからなる群から選択されるヒドロキシアルキル基である］
のアセタール化合物；ならびに
（ｉｉｉ）ポリエチレングリコール、ジオールとＣ４〜Ｃ１０ジカルボン酸のコポリマー、ポリエチレンイミン、およびそれらの混合物からなる群から選択される共添加剤化合物
を含む第２の粒子と
を含む、添加剤組成物。
【請求項１３】
前記耐衝撃性改良剤が、エチレン／アルファ−オレフィンコポリマー、エチレン／アルファ−オレフィンターポリマー、エチレン／アルファ−オレフィンブロックコポリマー、エチレン−プロピレンゴム、エチレン−プロピレンジエンゴム、プロピレン／アルファ−オレフィンコポリマー、シリコーンゴム、スチレン−ブタジエンブロックコポリマー、スチレン−エチレン／ブチレン−スチレンブロックコポリマー、スチレン−エチレン／プロピレン−スチレンブロックコポリマー、およびそれらの混合物からなる群から選択される、請求項１２に記載の添加剤組成物。
【請求項１４】
前記耐衝撃性改良剤が、エチレン−プロピレンゴムである、請求項１３に記載の添加剤組成物。
【請求項１５】
前記耐衝撃性改良剤が、スチレン−エチレン／ブチレン−スチレンブロックコポリマーである、請求項１３に記載の添加剤組成物。
【請求項１６】
前記耐衝撃性改良剤が、前記第１の粒子中に約９５重量％以上の量で存在する、請求項１２〜１５の何れかに記載の添加剤組成物。
【請求項１７】
前記熱可塑性ポリマーが、ポリプロピレンホモポリマー、ポリプロピレンランダムコポリマー、ポリプロピレンインパクトコポリマー、およびそれらの混合物からなる群から選択される、請求項１２〜１６の何れかに記載の添加剤組成物。
【請求項１８】
前記熱可塑性ポリマーが、前記第２の粒子中に約２０重量％〜約８０重量％の量で存在する、請求項１２〜１７の何れかに記載の添加剤組成物。
【請求項１９】
Ｒ１が、アルキル基、アルケニル基、およびアルコキシ基からなる群から選択される、請求項１２〜１８の何れかに記載の添加剤組成物。
【請求項２０】
Ｒ１が、アルキル基およびアルケニル基からなる群から選択され、Ｒ２、Ｒ３、Ｒ５、Ｒ６、Ｒ７、Ｒ８、Ｒ１０、およびＲ１１が、それぞれ水素であり、Ｒ１２が、−ＣＨ（ＯＨ）ＣＨ２ＯＨであり、Ｒ４およびＲ９が、それぞれアルキル基である、請求項１２〜１９の何れかに記載の添加剤組成物。
【請求項２１】
Ｒ１が、ｎ−プロピル基であり、Ｒ２、Ｒ３、Ｒ５、Ｒ６、Ｒ７、Ｒ８、Ｒ１０、およびＲ１１が、それぞれ水素であり、Ｒ１２が、−ＣＨ（ＯＨ）ＣＨ２ＯＨであり、Ｒ４およびＲ９が、それぞれｎ−プロピル基である、請求項２０に記載の添加剤組成物。
【請求項２２】
前記式（Ｉ）のアセタール化合物が、前記第２の粒子中に約２０重量％〜約８０重量％の量で存在する、請求項１２〜２１の何れかに記載の添加剤組成物。
【請求項２３】
前記共添加剤化合物が、約５００ｇ／ｍｏｌ〜約５，０００ｇ／ｍｏｌのモル質量を有するポリエチレングリコールからなる群から選択される、請求項１２〜２２の何れかに記載の添加剤組成物。
【請求項２４】
前記共添加剤化合物が、前記第２の粒子中に約４重量％〜約８０重量％の量で存在する、請求項１２〜２３の何れかに記載の添加剤組成物。
【請求項２５】
（ａ）熱可塑性ポリマー；
（ｂ）耐衝撃性改良剤；
（ｃ）式（Ｉ）
【化３】
2021502442.tif 000014
［式中、Ｒ１は、水素、アルキル基、アルケニル基、ヒドロキシアルキル基、アルコキシ基、ハロゲン化アルキル基、およびその誘導体からなる群から選択され；Ｒ２、Ｒ３、Ｒ４、Ｒ５、Ｒ６、Ｒ７、Ｒ８、Ｒ９、Ｒ１０、およびＲ１１は、それぞれ独立に、水素、アルキル基、アルコキシ基、アルケニル基、アリール基、カルボキシル基、およびハロゲンからなる群から選択され；Ｒ１２は、−ＣＨ２ＯＨおよび−ＣＨ（ＯＨ）ＣＨ２ＯＨからなる群から選択されるヒドロキシアルキル基である］
のアセタール化合物；ならびに
（ｄ）ポリエチレングリコール、ジオールとＣ４〜Ｃ１０ジカルボン酸のコポリマー、ポリエチレンイミン、およびそれらの混合物からなる群から選択される共添加剤化合物
を含む、ポリマー組成物。
【請求項２６】
前記熱可塑性ポリマーが、ポリプロピレンホモポリマー、ポリプロピレンランダムコポリマー、ポリプロピレンインパクトコポリマー、およびそれらの混合物からなる群から選択される、請求項２５に記載のポリマー組成物。
【請求項２７】
前記熱可塑性ポリマーが、前記ポリマー組成物中に、約６５重量％〜約９９重量％の量で存在する、請求項２５または請求項２６に記載のポリマー組成物。
【請求項２８】
前記耐衝撃性改良剤が、エチレン／アルファ−オレフィンコポリマー、エチレン／アルファ−オレフィンターポリマー、エチレン／アルファ−オレフィンブロックコポリマー、エチレン−プロピレンゴム、エチレン−プロピレンジエンゴム、プロピレン／アルファ−オレフィンコポリマー、シリコーンゴム、スチレン−ブタジエンブロックコポリマー、スチレン−エチレン／ブチレン−スチレンブロックコポリマー、スチレン−エチレン／プロピレン−スチレンブロックコポリマー、およびそれらの混合物からなる群から選択される、請求項２５〜２７の何れかに記載のポリマー組成物。
【請求項２９】
前記耐衝撃性改良剤が、エチレン−プロピレンゴムである、請求項２８に記載のポリマー組成物。
【請求項３０】
前記耐衝撃性改良剤が、スチレン−エチレン／ブチレン−スチレンブロックコポリマーである、請求項２８に記載のポリマー組成物。
【請求項３１】
前記耐衝撃性改良剤が、前記添加剤組成物中に約１重量％〜約３０重量％の量で存在する、請求項２５〜３０の何れかに記載のポリマー組成物。
【請求項３２】
Ｒ１が、アルキル基、アルケニル基、およびアルコキシ基からなる群から選択される、請求項２５〜３１の何れかに記載のポリマー組成物。
【請求項３３】
Ｒ１が、アルキル基およびアルケニル基からなる群から選択され、Ｒ２、Ｒ３、Ｒ５、Ｒ６、Ｒ７、Ｒ８、Ｒ１０、およびＲ１１が、それぞれ水素であり、Ｒ１２が、−ＣＨ（ＯＨ）ＣＨ２ＯＨであり、Ｒ４およびＲ９が、それぞれアルキル基である、請求項２５〜３２の何れかに記載のポリマー組成物。
【請求項３４】
Ｒ１が、ｎ−プロピル基であり、Ｒ２、Ｒ３、Ｒ５、Ｒ６、Ｒ７、Ｒ８、Ｒ１０、およびＲ１１が、それぞれ水素であり、Ｒ１２が、−ＣＨ（ＯＨ）ＣＨ２ＯＨであり、Ｒ４およびＲ９が、それぞれｎ−プロピル基である、請求項３３に記載のポリマー組成物。
【請求項３５】
前記式（Ｉ）のアセタール化合物が、前記組成物中に約０．０５重量％〜約１重量％の量で存在する、請求項２５〜３４の何れかに記載のポリマー組成物。
【請求項３６】
前記式（Ｉ）のアセタール化合物が、前記組成物中に約０．０５重量％〜約０．７重量％の量で存在する、請求項３５に記載のポリマー組成物。
【請求項３７】
前記共添加剤化合物が、約５００ｇ／ｍｏｌ〜約５，０００ｇ／ｍｏｌのモル質量を有するポリエチレングリコールからなる群から選択される、請求項２５〜３６の何れかに記載のポリマー組成物。
【請求項３８】
前記共添加剤化合物が、前記組成物中に約０．０１重量％〜約１重量％の量で存在する、請求項２５〜３７の何れかに記載のポリマー組成物。
【請求項３９】
ポリマー組成物を成形するための方法であって、
（ａ）ダイおよび金型キャビティを含む装置を用意する工程であり、金型キャビティが成形品の形状を画定する内表面を有する工程と；
（ｂ）（ｉ）熱可塑性ポリマー；
（ｉｉ）核形成剤、透明化剤、およびそれらの組合せからなる群から選択されるポリマー添加剤；ならびに
（ｉｉｉ）耐衝撃性改良剤
を含むポリマー組成物を用意する工程と；
（ｃ）前記ポリマー組成物を、前記ダイを通して押出すことができるように溶融させるのに十分な温度に加熱する工程と；
（ｄ）溶融されたポリマー組成物を、前記ダイを通して押出して、パリソンを形成する工程と；
（ｅ）前記パリソンを、前記金型キャビティに取り込む工程と；
（ｆ）加圧流体を、前記パリソンを膨張させるのに十分な圧力下で前記パリソンに吹き込み、それによって、前記パリソンを前記金型キャビティの前記内表面に適合させ、成形品を製造する工程と；
（ｇ）前記ポリマー組成物が少なくとも部分的に固化し、それによって、前記成形品がその形状を保持する温度に、前記成形品を冷却する工程と；
（ｈ）前記成形品を、前記金型キャビティから除去する工程と
を含む、方法。
【請求項４０】
前記耐衝撃性改良剤が、スチレン−エチレン／ブチレン−スチレンブロックコポリマーである、請求項３９に記載の方法。
【発明の詳細な説明】
【技術分野】
【０００１】
[0001]本出願は、熱可塑性ポリマー組成物の耐衝撃性を増大し、光学特性を改善するための添加剤組成物に関する。本出願はまた、このような添加剤組成物を含有するポリマー組成物、およびこのようなポリマー組成物を作成するための方法に関する。
背景
[0002]ポリオレフィンは、半結晶性ポリマーである。相対的にゆっくり冷却されたポリオレフィン（たとえば、プラスチック成形品の製造中に行われる冷却など）は、ポリマー鎖が無作為に配置されている非晶質領域、およびポリマー鎖が規則的な立体配置であると想定されている結晶性領域を含有する。ポリオレフィンのこれらの結晶性領域内では、ポリマー鎖は、「結晶ラメラ」と一般に呼ばれるドメインに整列する。通常の処理条件下では、結晶ラメラは、ポリオレフィンポリマーが溶融状態から冷却されるにつれて、あらゆる方向に放射状に成長する。この放射状の成長は、球晶を形成し、この球晶は、非晶質領域によって遮られた複数の結晶ラメラから構成された球形の半結晶性領域である。球晶のサイズは、いくつかのパラメータによって影響を受け、直径が数百ナノメートルからミリメートルの範囲であり得る。球晶サイズが、可視光の波長よりもかなり大きい場合、その球晶は、ポリマーを通して可視光を散乱させる。この可視光の散乱により、「ポリマーヘイズ」または単に「ヘイズ」と一般に呼ばれる濁った外観が生じる。かなりのポリマーヘイズレベルが、一部の用途においては許容可能であり得る一方で、消費者が相対的に透明なプラスチックを求める、ある特定の用途（たとえば、保存容器）が存在し、それに応じて、プラスチックには低いヘイズレベルが必要になる。
【０００２】
[0003]長年にわたって、ポリオレフィンポリマーにおける球晶サイズを低減するために、いくつかのポリマー添加剤が開発されてきた。たとえば、ビス（３，４−ジメチルベンジリデン）ソルビトールは、ポリプロピレンポリマーに比較的低いヘイズレベルを提供できるので、商業的にかなり成功を収めている。しかし、ビス（３，４−ジメチルベンジリデン）ソルビトールで透明化されたポリマーに、限界がないとは限らない。たとえば、このようなポリマーは、望ましく低いヘイズレベルを示すが、このポリマーは典型的には、低温では良好な耐衝撃性を示さない。この耐衝撃性の低さにより、たとえば、冷却保存用途におけるこのようなポリマーの実用性が制限される。
【０００３】
[0004]したがって、広範なポリオレフィンポリマーにおいて望ましく低いヘイズレベルおよび良好な耐衝撃性をもたらすことができる添加剤が必要である。また、このような添加剤を組み込み、望ましく低いヘイズレベルおよび良好な耐衝撃性を示すポリマー組成物が必要である。ここで記載される様々な態様は、このような添加剤および組成物を提供しようとするものである。
発明の概要
[0005]第１の態様では、本発明は、
（ａ）耐衝撃性改良剤；
（ｂ）式（Ｉ）
【０００４】
【化１】
2021502442.tif 000002
【０００５】
［式中、Ｒ１は、水素、アルキル基、アルケニル基、ヒドロキシアルキル基、アルコキシ基、およびハロゲン化アルキル基からなる群から選択され；Ｒ２、Ｒ３、Ｒ４、Ｒ５、Ｒ６、Ｒ７、Ｒ８、Ｒ９、Ｒ１０、およびＲ１１は、それぞれ独立に、水素、アルキル基、アルコキシ基、アルケニル基、アリール基、カルボキシル基、およびハロゲンからなる群から選択され；Ｒ１２は、−ＣＨ２ＯＨおよび−ＣＨ（ＯＨ）ＣＨ２ＯＨからなる群から選択されるヒドロキシアルキル基である］
のアセタール化合物；ならびに
（ｃ）ポリエチレングリコール、ジオールとＣ４〜Ｃ１０ジカルボン酸のコポリマー、ポリエチレンイミン、およびそれらの混合物からなる群から選択される共添加剤化合物
を含む、添加剤組成物を提供する。
【０００６】
[0006]第２の態様では、本発明は、
（ａ）複数の第１の粒子であって、耐衝撃性改良剤を含む第１の粒子と；
（ｂ）複数の第２の粒子であって、
（ｉ）熱可塑性ポリマー；
（ｉｉ）式（Ｉ）
【０００７】
【化２】
2021502442.tif 000003
【０００８】
［式中、Ｒ１は、水素、アルキル基、アルケニル基、ヒドロキシアルキル基、アルコキシ基、ハロゲン化アルキル基、およびその誘導体からなる群から選択され；Ｒ２、Ｒ３、Ｒ４、Ｒ５、Ｒ６、Ｒ７、Ｒ８、Ｒ９、Ｒ１０、およびＲ１１は、それぞれ独立に、水素、アルキル基、アルコキシ基、アルケニル基、アリール基、カルボキシル基、およびハロゲンからなる群から選択され；Ｒ１２は、−ＣＨ２ＯＨおよび−ＣＨ（ＯＨ）ＣＨ２ＯＨからなる群から選択されるヒドロキシアルキル基である］
のアセタール化合物；ならびに
（ｉｉｉ）ポリエチレングリコール、ジオールとＣ４〜Ｃ１０ジカルボン酸のコポリマー、ポリエチレンイミン、およびそれらの混合物からなる群から選択される共添加剤化合物
を含む第２の粒子と
を含む、添加剤組成物を提供する。
【０００９】
[0007]第３の態様では、本発明は、
（ａ）熱可塑性ポリマー；
（ｂ）耐衝撃性改良剤；
（ｃ）式（Ｉ）
【００１０】
【化３】
2021502442.tif 000004
【００１１】
［式中、Ｒ１は、水素、アルキル基、アルケニル基、ヒドロキシアルキル基、アルコキシ基、ハロゲン化アルキル基、およびその誘導体からなる群から選択され；Ｒ２、Ｒ３、Ｒ４、Ｒ５、Ｒ６、Ｒ７、Ｒ８、Ｒ９、Ｒ１０、およびＲ１１は、それぞれ独立に、水素、アルキル基、アルコキシ基、アルケニル基、アリール基、カルボキシル基、およびハロゲンからなる群から選択され；Ｒ１２は、−ＣＨ２ＯＨおよび−ＣＨ（ＯＨ）ＣＨ２ＯＨからなる群から選択されるヒドロキシアルキル基である］
のアセタール化合物；ならびに
（ｄ）ポリエチレングリコール、ジオールとＣ４〜Ｃ１０ジカルボン酸のコポリマー、ポリエチレンイミン、およびそれらの混合物からなる群から選択される共添加剤化合物
を含む、ポリマー組成物を提供する。
【００１２】
[0008]第４の態様では、本発明は、ポリマー組成物を成形するための方法を提供する。特に、この方法は、
（ａ）ダイおよび金型キャビティを含む装置を用意する工程であり、金型キャビティが成形品の形状を画定する内表面を有する工程と；
（ｂ）（ｉ）熱可塑性ポリマー；
（ｉｉ）核形成剤、透明化剤、およびそれらの組合せからなる群から選択されるポリマー添加剤；ならびに
（ｉｉｉ）耐衝撃性改良剤
を含むポリマー組成物を用意する工程と；
（ｃ）ポリマー組成物を、ダイを通して押出すことができるように溶融させるのに十分な温度に加熱する工程と；
（ｄ）溶融されたポリマー組成物を、ダイを通して押出して、パリソンを形成する工程と；
（ｅ）パリソンを、金型キャビティに取り込む工程と；
（ｆ）加圧流体を、パリソンを膨張させるのに十分な圧力下でパリソンに吹き込み、それによって、パリソンを金型キャビティの内表面に適合させ、成形品を製造する工程と；
（ｇ）ポリマー組成物が少なくとも部分的に固化し、それによって、成形品がその形状を保持する温度に、成形品を冷却する工程と；
（ｈ）成形品を、金型キャビティから除去する工程と
を含む。
発明の詳細な説明
[0009]第１の態様では、本発明は、耐衝撃性改良剤、アセタール化合物、および共添加剤化合物を含む添加剤組成物を提供する。
【００１３】
[0010]用語「耐衝撃性改良剤」は、ここで利用される場合、プラスチックの耐久性および靱性を改善するためにプラスチックに添加される材料を指すために使用される。本発明の添加剤組成物は、任意の適切な耐衝撃性改良剤を含有することができる。好ましい態様では、耐衝撃性改良剤は、エチレン／アルファ−オレフィンコポリマー、エチレン／アルファ−オレフィンターポリマー、エチレン／アルファ−オレフィンブロックコポリマー、エチレン−プロピレンゴム、エチレン−プロピレンジエンゴム、プロピレン／アルファ−オレフィンコポリマー、シリコーンゴム、スチレン−ブタジエンブロックコポリマー、スチレン−エチレン／ブチレン−スチレンブロックコポリマー、スチレン−エチレン／プロピレン−スチレンブロックコポリマー、およびそれらの混合物からなる群から選択される。別の好ましい態様では、耐衝撃性改良剤は、エチレン−プロピレンゴムである。さらに別の好ましい態様では、耐衝撃性改良剤は、スチレン−エチレン／ブチレン−スチレンブロックコポリマーである。好ましくは、耐衝撃性改良剤は、添加剤組成物が添加されるポリマーの屈折率に実質的に等しい屈折率を有する。より好ましくは、耐衝撃性改良剤の屈折率は、添加剤組成物が添加されるポリマーの屈折率の０．０１単位以内である。
【００１４】
[0011]好ましい態様では、耐衝撃性改良剤は、ジエンブロックだけが水素化されている、選択的に水素化されたスチレン−ジエンブロックコポリマーからなる群から選択される。本発明において使用するのに適した、選択的に水素化されたスチレンブロックコポリマーは、一般に、重合化モノアルケニル芳香族炭化水素モノマー単位のブロック（Ｓ）および水素化ジエンブロック（重合化コンジュゲートジオレフィンモノマー）（ＨＤ）を含有するスチレンブロックコポリマーである。Ｓブロックは、典型的にはブロックコポリマーの末端にあるガラス状ブロックである。Ｓブロックは、スチレン、アルファ−メチルスチレン、パラ−メチルスチレン、オルト−メチルスチレン、パラ−ｔｅｒｔブチルスチレン、ジメチル−スチレン、およびこれらの２つ以上の混合物からなる群から選択されるモノマーを含有するポリマーブロックであり得る。水素化ジエンブロックは、水素化ポリブタジエン、水素化ポリイソプレン、水素化ポリペンタジエン、水素化ポリヘキサジエン、またはこれらの２つ以上の混合物を含むポリマーブロックであり得る。ＨＤブロックはゴムであり、典型的にはブロックコポリマーの末端にはなく、ゴム中間ブロックと一般に呼ばれる。より一般的な水素化ゴムブロックは、水素化ポリブタジエン、水素化ポリイソプレン、および水素化イソプレン−ブタジエンコポリマーである。ポリブタジエンブロックが水素化されると、エチレン−ブチレンコポリマーのブロックが生成され、そのエチレンとブチレンとの比は、ポリブタジエンの微細構造（またはビニル含量）に応じて決まる。ビニル含量は、ブタジエン重合中に生じる１，２−付加の量の尺度であり、注意深く制御され得る。好ましいエチレン対ブチレンの比は、ＤＳＣによって測定される通り、約−５５℃で低い弾性率および低いガラス転移を達成するために、約４０重量％のブチレンである。
【００１５】
[0012]一般に、重合化モノアルケニル芳香族炭化水素モノマー単位を主に含有する少なくとも１つのポリマーブロックおよび重合化コンジュゲートジオレフィンモノマー単位を主に含有する少なくとも１つのポリマーブロックを含む、ポリマーに組み込まれた後に水素化される、任意の選択的に水素化されたブロックコポリマーを、本発明の組成物における耐衝撃性改良剤として使用してもよい。適切な水素化ブロックコポリマーは、当技術分野で周知の技術に従って調製されたブロックコポリマー、たとえば、米国特許第３，２３１，６３５号；同第３，２６５，７６５号；同第３，３２２，８５６号；同第４，４２６，４９５号および同第４，４４４，９５３号に記載されるものを水素化することによって調製してもよく、これらの特許の開示は参照によってここで組み込まれる。一般に、所望の水素化ブロックコポリマーを形成するために水素化されてもよいブロックコポリマーは、以下の一般式：Ｓ−ＨＤ−Ｓまたは（Ｓ−ＨＤ）ｘ−Ｚ［式中、ｘは、１〜２０の値であり得（ジブロック、トリブロック、またはマルチアーム（multiarm）ポリマーを提供する）、Ｚは、カップリング剤である］の１つを有する。一般に、各ポリマーＳブロックは、約４，０００ｇ／ｍｏｌ〜約５０，０００ｇ／ｍｏｌの重量平均分子量を有し、各水素化ポリマーゴムブロック（ＨＤ）は、約１０，０００ｇ／ｍｏｌ〜約２００，０００ｇ／ｍｏｌの平均分子量を有する。ブロックコポリマーが２つ以上のポリマーＳブロックを有する場合、各Ｓブロックは、先に提供される範囲から独立に選択される重量平均分子量を有することができ、または各Ｓブロックは、先に提供される範囲から選択されるほぼ同じ重量平均分子量を有することができる。好ましい態様では、各ポリマーブロックＳは、約５，０００ｇ／ｍｏｌ〜約１０，０００ｇ／ｍｏｌの範囲内にあるほぼ同じ重量平均分子量を有し、各ポリマー水素化ＨＤブロックは、約２５，０００ｇ／ｍｏｌ〜約１００，０００ｇ／ｍｏｌの平均分子量を有する。
【００１６】
[0013]本発明のブロックコポリマー組成物はまた、ポリエチレンコポリマーを含んでもよい。適切なポリエチレンコポリマーの例は、ポリ（エチレンオクテン）コポリマー、たとえば、Ｄｏｗ  Ｃｈｅｍｉｃａｌ製のＥｎｇａｇｅ  ８４０２およびＥｘｘｏｎ  Ｃｈｅｍｉｃａｌ製のＥｘａｃｔ  ０２０３である。この態様では、選択的に水素化されたブロックコポリマーは、ポリエチレンコポリマー、たとえば添加剤組成物が組み込まれるランダムポリプロピレンコポリマーに実質的に合致するポリエチレン（polyethyelene）コポリマーの５０％までによって置きかえられてもよい。ポリエチレンコポリマーは、０．９ｇ／ｃｍ３に近い密度を有するべきであり、したがって、ポリプロピレンまたはポリプロピレンランダムコポリマーの屈折率に厳密に合致し得る。好ましくは、ポリエチレンコポリマーは、添加剤組成物が組み込まれるポリプロピレンまたはポリプロピレンコポリマーの屈折率の０．００８単位以内の平均屈折率を有する。
【００１７】
[0014]ここで使用される場合、ブロックコポリマーの「分子量」は、ブロックコポリマーまたはブロックコポリマーのブロックのｇ／ｍｏｌでの真の分子量を指す。ブロックコポリマーの分子量は、ＡＳＴＭ３５３６に従って行われるように、ゲル浸透クロマトグラフィー（ＧＰＣ）を用いてポリスチレン較正標準を使用して測定することができる。ＧＰＣは、ポリマーを分子サイズに従って分離する周知の方法であり、最大分子が最初に溶出する。クロマトグラフは、商業的に利用可能なポリスチレン分子量標準を使用して較正される。そのようにして較正されたＧＰＣを使用して測定したブロックコポリマーの分子量は、スチレン当量の分子量である。スチレン当量の分子量は、ポリマーのスチレン含量およびジエンセグメントのビニル含量が公知である場合、真の分子量に変換してもよい。ゲル浸透クロマトグラフィー機器で使用される検出器は、好ましくは、紫外線および屈折率検出器の組合せである。ここで表されるブロックコポリマーの分子量は、ＧＰＣトレースのピークにおいて測定され、真の分子量に変換され、「ピーク分子量」と一般に呼ばれる。
【００１８】
[0015]一般に、前述の選択的に水素化されたブロックコポリマーは、このような水素化に適した従来技術で公知の方法の何れかを使用して、選択的に水素化してもよい。一般に、ブロックコポリマーを水素化するために使用される条件は、調製後にコンジュゲートジオレフィンポリマーブロックに残る少なくとも５０％、好ましくは少なくとも８０％、最も好ましくは少なくとも９５％のエチレン不飽和が、水素化の結果として確実に飽和されるように選択される。水素化条件はまた、モノアルケニル芳香族炭化水素ポリマーブロックにおける芳香族不飽和の２０％未満、好ましくは１０％未満、最も好ましくは５％未満が、確実に水素化されるように選択される。たとえば、このような水素化は、たとえば、米国特許第３，５９５，９４２号；同第３，６３４，５４９号；同第３，６７０，０５４号；同第３，７００，６３３号；および再発行第２７，１４５号に教示されているものなどの方法を使用して達成されており、それらの開示は参照によってここで組み込まれる。これらの方法は、芳香族またはエチレン不飽和を含有するポリマーを水素化するように操作され、適切な触媒の操作に基づいている。このような触媒または触媒前駆体は、好ましくは、第ＶＩＩＩ族金属、たとえばニッケルまたはコバルトを含み、適切な還元剤と組み合わされる。触媒（または触媒前駆体）に適した還元剤には、アルミニウムアルキル、または元素周期表の第Ｉ−Ａ族、ＩＩ−Ａ族およびＩＩＩ−Ｂ族から選択される金属の水素化物が含まれ、その金属は、リチウム、マグネシウム、およびアルミニウムが特に好ましい。この調製は、約２０℃〜約８０℃の温度で適切な溶媒または希釈剤中で達成され得る。有用な他の触媒には、チタンベースの触媒系が含まれる。
【００１９】
[0016]水素化が完了したら、ポリマー溶液を用いて相対的に多量の酸水溶液（好ましくは２０〜３０重量パーセント）を、酸水溶液約０．５部対ポリマー溶液１部の体積比で撹拌することによって、触媒を抽出することが好ましい。適切な酸には、リン酸、硫酸および有機酸が含まれる。この撹拌は、窒素中酸素の混合物を散布しながら、約５０℃で約３０〜約６０分間継続される。この工程では、酸素および炭化水素の爆発性混合物が形成されないように、注意が払われなければならない。
【００２０】
[0017]選択的に水素化された適切なスチレンブロックコポリマーは、水素化スチレン−ブタジエン−スチレン（Ｓ−Ｂ−Ｓ）、水素化スチレン−イソプレン−スチレン（Ｓ−Ｉ−Ｓ）、およびそれらの混合物からなる群から選択される。好ましくは、スチレンブロックコポリマーは、スチレン−エチレン／ブチレン−スチレンコポリマー（Ｓ−Ｅ／Ｂ−Ｓ）である。エチレン／ブチレンブロック（ＥＢ）は、スチレン−ブタジエン−スチレンブロックコポリマーのブタジエンブロックの選択的水素化から生じる。スチレン−イソプレン−スチレンブロックコポリマー（Ｓ−Ｉ−Ｓ）のジエンブロックの水素化により、スチレン−エチレン／プロピレン−スチレンブロックコポリマー（Ｓ−Ｅ／Ｐ−Ｓ）が生じる。スチレンの量および水素化ゴム中間ブロックの量は、ほぼ何れのプロピレンポリマー、プロピレンコポリマー、またはプロピレン組成物とも合致する様々な屈折率が得られるように変えることができる。あるいは、それぞれのブロックにおいて実質的に同じ構造および化学組成を有するが、ポリマー全体ではスチレン含量が異なる２つ以上の選択的に水素化されたスチレンブロックコポリマーを、典型的には１８０℃超の温度で一緒に溶融ブレンドして、スチレン含量および重量百分率に応じて、ブレンドされたポリマーの平均となる屈折率を示す、分子的に適合性があり、透明で均質なブレンドを生成することができる。溶融混合に加えて、これらのポリマーを適切な溶媒中で溶液混合して、同じ結果を達成することもできる。
【００２１】
[0018]耐衝撃性改良剤は、添加剤組成物中に、任意の適切な量で存在することができる。好ましくは、耐衝撃性改良剤は、添加剤組成物中に、添加剤組成物の総重量に対して約１０重量％以上、または約３０重量％以上の量で存在する。別の好ましい態様では、耐衝撃性改良剤は、添加剤組成物中に、添加剤組成物の総重量に対して約９９．８重量％以下の量で存在する。したがって好ましい態様では、耐衝撃性改良剤は、添加剤組成物中に、添加剤組成物の総重量に対して約１０重量％〜約９９．８重量％、または約３０重量％〜約９９．８重量％の量で存在する。
【００２２】
[0019]前述の通り、本発明の添加剤組成物は、アセタール化合物をさらに含む。添加剤組成物中に存在するアセタール化合物は、任意の適切なアセタール化合物であり得る。たとえば、アセタール化合物は、アルジトールとベンズアルデヒドの反応の生成物であり得る。アルジトール化合物は、無置換アルジトール（たとえば、キシリトールまたはソルビトール）または置換アルジトール（たとえば、１，２，３−トリデオキシノニトールまたは１，２，３−トリデオキシノン−１−エニトール）であり得る。ベンズアルデヒド化合物は、無置換ベンズアルデヒドまたは置換ベンズアルデヒド（たとえば、３，４−ジメチルベンズアルデヒドまたは４−プロピルベンズアルデヒド）であり得る。さらに、反応によって生成されたアセタール化合物は、モノ−アセタール、ジ−アセタール、またはトリ−アセタール化合物（すなわち、それぞれ１個、２個、または３個のアセタール基を含有する化合物）であり得る。
【００２３】
[0020]ある特定の態様では、アセタール化合物は、式（Ｉ）
【００２４】
【化４】
2021502442.tif 000005
【００２５】
の構造に従うアセタール化合物であり得る。式（Ｉ）の構造において、Ｒ１は、水素、アルキル基、アルケニル基、ヒドロキシアルキル基、アルコキシ基、ハロゲン化アルキル基、およびその誘導体からなる群から選択される。Ｒ２、Ｒ３、Ｒ４、Ｒ５、Ｒ６、Ｒ７、Ｒ８、Ｒ９、Ｒ１０、およびＲ１１は、それぞれ独立に、水素、アルキル基、アルコキシ基、アルケニル基、アリール基、カルボキシル基、およびハロゲンからなる群から選択される。Ｒ１２は、−ＣＨ２ＯＨおよび−ＣＨ（ＯＨ）ＣＨ２ＯＨからなる群から選択されるヒドロキシアルキル基である。
【００２６】
[0021]本発明のある特定の態様では、Ｒ１は、アルキル基およびアルケニル基からなる群から選択され、Ｒ２、Ｒ３、Ｒ５、Ｒ６、Ｒ７、Ｒ８、Ｒ１０、およびＲ１１は、それぞれ水素であり、Ｒ１２は、−ＣＨ（ＯＨ）ＣＨ２ＯＨであり、Ｒ４およびＲ９は、それぞれアルキル基である。より具体的な態様では、Ｒ１は、ｎ−プロピル基であり、Ｒ２、Ｒ３、Ｒ５、Ｒ６、Ｒ７、Ｒ８、Ｒ１０、およびＲ１１は、それぞれ水素であり、Ｒ１２は、−ＣＨ（ＯＨ）ＣＨ２ＯＨであり、Ｒ４およびＲ９は、それぞれｎ−プロピル基である。
【００２７】
[0022]本発明の他の態様では、Ｒ１は、水素であり、Ｒ２、Ｒ５、Ｒ６、Ｒ７、Ｒ８、およびＲ１１は、それぞれ水素であり、Ｒ３、Ｒ４、Ｒ９、およびＲ１０は、それぞれアルキル基であり、Ｒ１２は、−ＣＨ（ＯＨ）ＣＨ２ＯＨである。より具体的な態様では、Ｒ１は、水素であり、Ｒ２、Ｒ５、Ｒ６、Ｒ７、Ｒ８、およびＲ１１は、それぞれ水素であり、Ｒ３、Ｒ４、Ｒ９、およびＲ１０は、それぞれメチル基であり、Ｒ１２は、−ＣＨ（ＯＨ）ＣＨ２ＯＨである。
【００２８】
[0023]本発明のある特定の態様では、アセタール化合物は、Ｃ１置換アルジトールとベンズアルデヒドの反応の生成物であり得る。用語「Ｃ１置換アルジトール」は、ここで利用される場合、アルジトールの末端炭素（たとえば、典型的には単一ヒドロキシル基で置換されている末端炭素原子）がさらなる基で置換されている化合物を指すために使用される。Ｃ１置換アルジトールは、任意の適切な基で置換され得る。ある特定の態様では、Ｃ１置換アルジトールは、アルキル基、アルケニル基、アルコキシ基、ヒドロキシアルキル基、ハロゲン化アルキル基、およびその誘導体からなる群から選択される基で置換され得る。ベンズアルデヒドは、無置換ベンズアルデヒドと置換ベンズアルデヒドの両方を含めた、任意の適切なベンズアルデヒドであり得る。ある特定の態様では、ベンズアルデヒドは、アルキル基、アルケニル基、アルコキシ基、カルボキシル基、ハロゲン、およびアリール基（たとえば、フェニル基）からなる群から選択される１つ以上の基で置換され得る。Ｃ１置換アルジトールとベンズアルデヒドの反応から誘導された適切なアセタール化合物には、それに限定されるものではないが、米国特許第７，１５７，５１０号および同第７，２６２，２３６号に開示されているアセタール化合物が含まれ、それぞれその全体は参照によってここに組み込まれる。
【００２９】
[0024]したがって、ある特定の態様では、アセタール化合物は、以下の式（ＩＩ）
【００３０】
【化５】
2021502442.tif 000006
【００３１】
の構造に従うジ−アセタール化合物であり得る。式（ＩＩ）において、ｎは、０、１、または２であり、Ｒ１は、アルキル基、アルケニル基、アルコキシ基、ヒドロキシアルキル基、ハロゲン化アルキル基、およびその誘導体からなる群から選択される。Ｒ２、Ｒ３、Ｒ４、Ｒ５、Ｒ６、Ｒ７、Ｒ８、Ｒ９、Ｒ１０、およびＲ１１は、それぞれ独立に、水素、アルキル基、アルケニル基、アルコキシ基、カルボキシル基、ハロゲン、およびフェニル基からなる群から選択される。ある特定の態様では、ｎは、１であり、Ｒ１は、アルキル基（たとえば、ｎ−プロピル基）であり、Ｒ４およびＲ９は、アルキル基（たとえば、ｎ−プロピル基）であり、Ｒ２、Ｒ４、Ｒ５、Ｒ６、Ｒ７、Ｒ９、Ｒ１０およびＲ１１は、それぞれ水素である。
【００３２】
[0025]アセタール化合物は、添加剤組成物中に、任意の適切な量で存在することができる。好ましくはアセタール化合物は、添加剤組成物中に、添加剤組成物の総重量に対して約０．０１５重量％以上の量で存在する。別の好ましい態様では、アセタール化合物は、添加剤組成物中に、添加剤組成物の総重量に対して約５０重量％以下の量で存在する。したがって好ましい態様では、アセタール化合物は、添加剤組成物中に、添加剤組成物の総重量に対して約０．０１５重量％〜約５０重量％の量で存在する。
【００３３】
[0026]前述の通り、本発明の添加剤組成物は、耐衝撃性改良剤およびアセタール化合物に加えて共添加剤化合物を含む。添加剤組成物中に存在する共添加剤化合物は、耐衝撃性改良剤およびアセタール化合物と相乗的に働いて、特に低温で低いヘイズおよび耐衝撃性の増大を示すポリマー組成物を生成することができる、任意の適切な化合物であり得る。好ましくは、共添加剤化合物は、ポリエチレングリコール、ポリエチレンイミン、ジオールとＣ４〜Ｃ１０ジカルボン酸のコポリマー、およびそれらの混合物からなる群から選択される。共添加剤として使用するのに適したポリエチレングリコールには、任意の適切なポリエチレングリコール化合物が含まれる。好ましい態様では、共添加剤化合物は、約５００ｇ／ｍｏｌ〜約５，０００ｇ／ｍｏｌのモル質量を有するポリエチレングリコールからなる群から選択される。好ましい態様では、共添加剤は、ジオールとＣ４〜Ｃ１０ジカルボン酸のコポリマー、たとえば、ジエチレングリコールとアジピン酸のコポリマー（たとえば、ポリ［ジ（エチレングリコール）アジペート］）である。これらのコポリマーは、好ましくは約３００ｇ／ｍｏｌ以上のモル質量を有し、好ましくは約１０，０００ｇ／ｍｏｌ以下のモル質量を有する。本発明の共添加剤化合物として使用するのに適したポリエチレンイミンには、約５００ｇ／ｍｏｌ以上のモル質量を有する直鎖状および分枝ポリエチレンイミンが含まれる。好ましくは、ポリエチレンイミンは、約１，０００ｇ／ｍｏｌ〜約１０，０００ｇ／ｍｏｌ、より好ましくは約２，５００ｇ／ｍｏｌ〜約５，０００ｇ／ｍｏｌのモル質量を有する分枝ポリエチレンイミンである。
【００３４】
[0027]共添加剤化合物は、添加剤組成物中に、任意の適切な量で存在することができる。好ましくは、共添加剤化合物は、添加剤組成物中に、添加剤組成物の総重量に対して約０．０３重量％以上の量で存在する。別の好ましい態様では、共添加剤化合物は、添加剤組成物中に、添加剤組成物の総重量に対して約５０重量％以下の量で存在する。したがって好ましい態様では、共添加剤化合物は、添加剤組成物中に、添加剤組成物の総重量に対して約０．０３重量％〜約５０重量％の量で存在する。
【００３５】
[0028]第２の態様では、本発明は、複数の第１の粒子および複数の第２の粒子を含む添加剤組成物を提供する。この第２の態様と関連して利用される場合、用語「粒子」は、任意の適切な形状（たとえば、実質的な球形、実質的な円筒など）およびサイズを有する別個の実体（たとえば、ペレット、フレーク、プリルなど）を指すために使用される。好ましくは、粒子は、実質的に球形または円筒の形状およびミクロンからミリメートルの範囲（たとえば、直径５０μｍ〜約５ｍｍ）の直径／長さを有する。
【００３６】
[0029]添加剤組成物（すなわち、第２の態様の添加剤組成物）中に存在する第１の粒子は、好ましくは耐衝撃性改良剤を含む。第１の粒子は、本発明の第１の添加剤組成物と関連して先に記載されるものの何れかを含めた、任意の適切な耐衝撃性改良剤を含むことができる。好ましい態様では、第１の粒子中に存在する耐衝撃性改良剤は、エチレン−プロピレンゴムである。別の好ましい態様では、第１の粒子中に存在する耐衝撃性改良剤は、選択的に水素化されたスチレン−ジエンブロックコポリマー、たとえば本発明の第１の添加剤組成物と関連して論じられるものである。より好ましい態様では、第１の粒子中に存在する耐衝撃性改良剤は、スチレン−エチレン／ブチレン−スチレンブロックコポリマーである。
【００３７】
[0030]第１の粒子は、任意の適切な量の耐衝撃性改良剤を含むことができる。好ましくは、耐衝撃性改良剤は、第１の粒子中に、第１の粒子の総重量に対して約９５重量％以上の量で存在する。
【００３８】
[0031]添加剤組成物（すなわち、第２の態様の添加剤組成物）中に存在する第２の粒子は、好ましくは、（ｉ）熱可塑性ポリマー、（ｉｉ）アセタール化合物、および（ｉｉｉ）共添加剤化合物を含む。第２の粒子中に存在するアセタール化合物は、本発明の第１の添加剤組成物と関連して先に記載されるものの何れかを含めた、任意の適切なアセタール化合物であり得る。好ましくは、アセタール化合物は、本発明の第１の添加剤組成物と関連して先に記載される通りの式（Ｉ）の化合物である。第２の粒子中に存在する共添加剤化合物は、本発明の第１の添加剤組成物と関連して先に記載されるものの何れかを含めた、任意の適切な共添加剤化合物であり得る。
【００３９】
[0032]前述の通り、第２の粒子は、アセタール化合物および共添加剤化合物に加えて、熱可塑性ポリマーを含む。第２の粒子中に存在する熱可塑性ポリマーは、任意の適切な熱可塑性ポリマーまたは熱可塑性ポリマーの混合物であり得る。好ましくは、熱可塑性ポリマーは、ポリオレフィンポリマーである。ポリオレフィンポリマーは、任意の適切なポリオレフィン、たとえばポリプロピレン、ポリエチレン、ポリブチレン、ポリ（４−メチル−１−ペンテン）、およびポリ（ビニルシクロヘキサン）であり得る。好ましい態様では、熱可塑性ポリマーは、ポリプロピレンホモポリマー（たとえば、アタクチックポリプロピレンホモポリマー、イソタクチックポリプロピレンホモポリマー、およびシンジオタクチックポリプロピレンホモポリマー）、ポリプロピレンコポリマー（たとえば、ポリプロピレンランダムコポリマー）、ポリプロピレンインパクトコポリマー、およびそれらの混合物からなる群から選択されるポリオレフィンである。適切なポリプロピレンコポリマーには、それに限定されるものではないが、エチレン、ブタ−１−エン（すなわち、１−ブテン）、およびヘキサ−１−エン（すなわち、１−ヘキセン）からなる群から選択されるコモノマーの存在下でプロピレンの重合から作成されたランダムコポリマーが含まれる。このようなポリプロピレンランダムコポリマーにおいて、コモノマーは、任意の適切な量で存在することができるが、典型的には約１０重量％未満（たとえば、約１重量％〜約７重量％）の量で存在する。適切なポリプロピレンインパクトコポリマーには、それに限定されるものではないが、エチレン−プロピレンゴム（ＥＰＲ）、エチレンプロピレン−ジエンモノマー（ＥＰＤＭ）、ポリエチレン、およびポリプロピレンホモポリマーまたはポリプロピレンランダムコポリマーとのプラストマーからなる群から選択される、コポリマーの付加によって生成されたものが含まれる。このようなポリプロピレンインパクトコポリマーにおいて、コポリマーは、任意の適切な量で存在することができるが、典型的には約５重量％〜約２５重量％の量で存在する。前述のポリオレフィンポリマーは、分枝または架橋、たとえば、ポリマーの溶融強度を増大する添加剤を添加することによって生じる分枝または架橋であり得る。好ましい態様では、熱可塑性ポリマーは、ポリプロピレンホモポリマー、ポリプロピレンランダムコポリマー、ポリプロピレンインパクトコポリマー、およびそれらの混合物からなる群から選択される。
【００４０】
[0033]第２の粒子は、任意の適切な量の熱可塑性ポリマー、アセタール化合物、および共添加剤化合物を含むことができる。好ましくは、熱可塑性ポリマーは、第２の粒子中に、第２の粒子の総重量に対して約２０重量％以上の量で存在する。別の好ましい態様では、熱可塑性ポリマーは、第２の粒子中に、第２の粒子の総重量に対して約８０重量％以下の量で存在する。したがって好ましい態様では、熱可塑性ポリマーは、第２の粒子中に、第２の粒子の総重量に対して約２０重量％〜約８０重量％の量で存在する。好ましくはアセタール化合物は、第２の粒子中に、第２の粒子の総重量に対して約２０重量％以上の量で存在する。別の好ましい態様では、アセタール化合物は、第２の粒子中に、第２の粒子の総重量に対して約８０重量％以下の量で存在する。したがって別の好ましい態様では、アセタール化合物は、第２の粒子中に、第２の粒子の総重量に対して約２０重量％〜約８０重量％の量で存在する。好ましくは、共添加剤化合物は、第２の粒子中に、第２の粒子の総重量に対して約４重量％以上の量で存在する。別の好ましい態様では、共添加剤化合物は、第２の粒子中に、第２の粒子の総重量に対して約８０重量％以下の量で存在する。したがって好ましい態様では、共添加剤化合物は、第２の粒子中に、第２の粒子の総重量に対して約４重量％〜約８０重量％の量で存在する。
【００４１】
[0034]第３の態様では、本発明は、熱可塑性ポリマー、耐衝撃性改良剤、アセタール化合物、および共添加剤化合物を含むポリマー組成物を提供する。ポリマー組成物中に存在する熱可塑性ポリマーは、任意の適切な熱可塑性ポリマーであり得る。好ましくは、熱可塑性ポリマーは、ポリオレフィンポリマーである。ポリオレフィンポリマーは、任意の適切なポリオレフィン、たとえばポリプロピレン、ポリエチレン、ポリブチレン、ポリ（４−メチル−１−ペンテン）、およびポリ（ビニルシクロヘキサン）であり得る。好ましい態様では、熱可塑性ポリマーは、ポリプロピレンホモポリマー（たとえば、アタクチックポリプロピレンホモポリマー、イソタクチックポリプロピレンホモポリマー、およびシンジオタクチックポリプロピレンホモポリマー）、ポリプロピレンコポリマー（たとえば、ポリプロピレンランダムコポリマー）、ポリプロピレンインパクトコポリマー、およびそれらの混合物からなる群から選択されるポリオレフィンである。適切なポリプロピレンコポリマーには、それに限定されるものではないが、エチレン、ブタ−１−エン（すなわち、１−ブテン）、およびヘキサ−１−エン（すなわち、１−ヘキセン）からなる群から選択されるコモノマーの存在下でプロピレンの重合から作成されたランダムコポリマーが含まれる。このようなポリプロピレンランダムコポリマーにおいて、コモノマーは、任意の適切な量で存在することができるが、典型的には約１０重量％未満（たとえば、約１重量％〜約７重量％）の量で存在する。適切なポリプロピレンインパクトコポリマーには、それに限定されるものではないが、エチレン−プロピレンゴム（ＥＰＲ）、エチレンプロピレン−ジエンモノマー（ＥＰＤＭ）、ポリエチレン、およびポリプロピレンホモポリマーまたはポリプロピレンランダムコポリマーとのプラストマーからなる群から選択される、コポリマーの付加によって生成されたものが含まれる。このようなポリプロピレンインパクトコポリマーにおいて、コポリマーは、任意の適切な量で存在することができるが、典型的には約５重量％〜約２５重量％の量で存在する。前述のポリオレフィンポリマーは、分枝または架橋、たとえば、ポリマーの溶融強度を増大する添加剤を添加することによって生じる分枝または架橋であり得る。好ましい態様では、熱可塑性ポリマーは、ポリプロピレンホモポリマー、ポリプロピレンランダムコポリマー、ポリプロピレンインパクトコポリマー、およびそれらの混合物からなる群から選択される。
【００４２】
[0035]熱可塑性ポリマーは、ポリマー組成物中に、任意の適切な量で存在することができる。好ましくは、熱可塑性ポリマーは、ポリマー組成物中に、ポリマー組成物の総重量に対して約５０重量％以上、約６０重量％以上、または約６５重量％以上の量で存在する。好ましい態様では、熱可塑性ポリマーは、ポリマー組成物中に、ポリマー組成物の総重量に対して約９９重量％以下の量で存在する。したがって好ましい態様では、熱可塑性ポリマーは、ポリマー組成物中に、ポリマー組成物の総重量に対して約５０重量％〜約９９重量％、約６０重量％〜約９９重量％、または約６５重量％〜約９９重量％の量で存在する。
【００４３】
[0036]ポリマー組成物中に存在する耐衝撃性改良剤は、本発明の第１の添加剤組成物と関連して先に論じられるものの何れかを含めた、任意の適切な耐衝撃性改良剤であり得る。耐衝撃性改良剤は、ポリマー組成物中に、任意の適切な量で存在することができる。好ましくは、耐衝撃性改良剤は、ポリマー組成物中に、ポリマー組成物の総重量に対して約１重量％以上の量で存在する。別の好ましい態様では、耐衝撃性改良剤は、ポリマー組成物中に、ポリマー組成物の総重量に対して約３０重量％以下の量で存在する。したがって好ましい態様では、耐衝撃性改良剤は、ポリマー組成物中に、ポリマー組成物の総重量に対して約１重量％〜約３０重量％の量で存在する。
【００４４】
[0037]ポリマー組成物中に存在するアセタール化合物は、本発明の第１の添加剤組成物と関連して先に記載されるものの何れかを含めた、任意の適切なアセタール化合物であり得る。アセタール化合物は、ポリマー組成物中に、任意の適切な量で存在することができる。好ましくはアセタール化合物は、ポリマー組成物中に、ポリマー組成物の総重量に対して約０．０５重量％以上の量で存在する。別の好ましい態様では、アセタール化合物は、ポリマー組成物中に、ポリマー組成物の総重量に対して約１重量％以下または約０．７重量％以下の量で存在する。したがって好ましい態様では、アセタール化合物は、ポリマー組成物中に、ポリマー組成物の総重量に対して約０．０５重量％〜約１重量％または約０．０５重量％〜約０．７重量％の量で存在する。
【００４５】
[0038]ポリマー組成物中に存在する共添加剤化合物は、本発明の第１の添加剤組成物と関連して先に記載されるものの何れかを含めた、任意の適切な共添加剤化合物であり得る。共添加剤化合物は、ポリマー組成物中に、任意の適切な量で存在することができる。好ましくは、共添加剤化合物は、ポリマー組成物中に、ポリマー組成物の総重量に対して約０．０１重量％以上の量で存在する。別の好ましい態様では、共添加剤化合物は、ポリマー組成物中に、ポリマー組成物の総重量に対して約１重量％以下の量で存在する。したがって好ましい態様では、共添加剤化合物は、ポリマー組成物中に、ポリマー組成物の総重量に対して約０．０１重量％〜約１重量％の量で存在する。
【００４６】
[0039]本発明のポリマー組成物は、任意の適切な方法によって生成することができる。たとえば、ポリマー組成物は、適切な量の個々の各構成成分（すなわち、熱可塑性ポリマー、耐衝撃性改良剤、アセタール化合物、および共添加剤化合物）を混合して、所望の組成物を生成することによって生成することができる。次に所望に応じて、このような混合物を押出して、個々の構成成分を配合ポリマー組成物に統合することができる。ポリマー組成物は、先に記載される通りの添加剤組成物を熱可塑性ポリマーに添加して、所望の組成物を生成することによって生成することもできる。次にまた、得られた混合物を押出して、構成成分を配合ポリマー組成物に統合することができる。
【００４７】
[0040]本発明のポリマー組成物は、熱可塑性ポリマー組成物の処理に適した任意の技術を使用して、任意の適切な熱可塑性物品を製造するために使用することができる。適切な物品には、それに限定されるものではないが、医療機器（たとえば、レトルト用途のためのプレフィルドシリンジ、点滴供給用容器、および採血装置）、食品パッケージング、液体用容器（たとえば、飲料、医薬品、パーソナルケア組成物、シャンプーなどのための容器）、衣料品用ケース、電子レンジ用物品、棚材料、戸棚の扉、機械部品、自動車部品、シート、パイプ、管、回転成形品、ブロー成形品、フィルム、繊維などが含まれる。ポリオレフィン組成物は、任意の適切な技術、たとえば、射出成形、射出回転成形、ブロー成形（たとえば、押出ブロー成形、射出ブロー成形、または射出延伸ブロー成形）、押出（たとえば、シート押出、フィルム押出、流延フィルム押出、または発泡押出）、熱成形、回転成形、フィルムブロー（インフレーションフィルム）、フィルムキャスティング（流延フィルム）などによって、所望の熱可塑性物品に形成することができる。
【００４８】
[0041]本発明のポリマー組成物は、特に、押出ブロー成形プロセスで使用するのに十分に適していると考えられる。したがって別の態様では、本発明は、押出ブロー成形プロセスによってポリマー組成物を成形するための方法を提供する。特に、本発明は、ポリマー組成物を成形するための方法であって、
（ａ）ダイおよび金型キャビティを含む装置を用意する工程であり、金型キャビティが成形品の形状を画定する内表面を有する工程と；
（ｂ）（ｉ）熱可塑性ポリマー；
（ｉｉ）耐衝撃性改良剤；
（ｉｉｉ）核形成剤、透明化剤、およびそれらの組合せからなる群から選択されるポリマー添加剤；ならびに
（ｉｖ）共添加剤化合物
を含むポリマー組成物を用意する工程と；
（ｃ）ポリマー組成物を、ダイを通して押出すことができるように溶融させるのに十分な温度に加熱する工程と；
（ｄ）溶融されたポリマー組成物を、ダイを通して押出して、パリソンを形成する工程と；
（ｅ）パリソンを、金型キャビティに取り込む工程と；
（ｆ）加圧流体を、パリソンを膨張させるのに十分な圧力下でパリソンに吹き込み、それによって、パリソンを金型キャビティの内表面に適合させ、成形品を製造する工程と；
（ｇ）ポリマー組成物が少なくとも部分的に固化し、それによって、成形品がその形状を保持する温度に、成形品を冷却する工程と；
（ｈ）成形品を、金型キャビティから除去する工程と
を含む、方法を提供する。
【００４９】
[0042]前述の方法において、ポリマー組成物は、前述のポリマー組成物の何れかであってよく、前述の熱可塑性ポリマー、耐衝撃性改良剤、アセタール化合物、および共添加剤化合物の任意の適切な組合せを含有することができる。さらにポリマー組成物は、前述の方法の何れか、たとえば、押出機内における個々の構成成分の混合、または押出機内における熱可塑性ポリマーと先に記載される通りの添加剤組成物との混合を使用して生成することができる。あるいは、材料（すなわち、個々の構成成分またはポリマーおよび添加剤組成物）は、押出機に導入する前に混合することができる。
【００５０】
[0043]ポリマー組成物は、任意の適切な核形成剤、透明化剤、またはその組合せを含有することができる。用語「核形成剤」は、ここで利用される場合、ポリマーが溶融状態から固化するにつれて、ポリマーに核を形成するか、または結晶の形成および／もしくは成長のための部位を提供する添加剤を指すために使用される。存在する場合、ポリマー組成物中の核形成剤は、任意の適切な核形成剤であり得る。適切な核形成剤には、それに限定されるものではないが、２，２’−メチレン−ビス−（４，６−ジ−ｔｅｒｔ−ブチルフェニル）リン酸塩（たとえば、ナトリウム２，２’−メチレン−ビス−（４，６−ジ−ｔｅｒｔ−ブチルフェニル）ホスフェートまたはアルミニウム２，２’−メチレン−ビス−（４，６−ジ−ｔｅｒｔ−ブチルフェニル）ホスフェート）、ビシクロ［２．２．１］ヘプタン−２，３−ジカルボン酸塩（たとえば、二ナトリウムビシクロ［２．２．１］ヘプタン−２，３−ジカルボキシレートおよびカルシウムビシクロ［２．２．１］ヘプタン−２，３−ジカルボキシレート）、シクロヘキサン−１，２−ジカルボン酸塩（たとえば、カルシウムシクロヘキサン−１，２−ジカルボキシレート、一塩基性アルミニウムシクロヘキサン−１，２−ジカルボキシレート、ジリチウムシクロヘキサン−１，２−ジカルボキシレート、ストロンチウムシクロヘキサン−１，２−ジカルボキシレート）、およびそれらの組合せが含まれる。ビシクロ［２．２．１］ヘプタン−２，３−ジカルボン酸塩およびシクロヘキサン−１，２−ジカルボン酸塩では、カルボキシレート部分は、ｃｉｓ−またはｔａｎｓ−立体配置の何れかに配置され得るが、ｃｉｓ−立体配置が好ましい。
【００５１】
[0044]核形成剤は、ポリマー組成物中に存在する場合、任意の適切な量で存在することができる。当業者に理解される通り、ポリマー組成物において使用するのに適した核形成剤の量は、いくつかの因子、たとえば、核形成剤の組成およびポリマー組成物の所望の特性に応じて決まる。たとえば、核形成剤は、ポリマー組成物中に、ポリマー組成物の総重量に対して約０．０１重量％以上、約０．０５重量％以上、約０．０７５重量％以上、または約０．１重量％以上の量で存在することができる。核形成剤は、ポリマー組成物中に、約１重量％以下、約０．５重量％以下、約０．４重量％以下、または約０．３重量％以下の量で存在することができる。ある特定の可能な好ましい態様では、核形成剤は、ポリマー組成物中に、ポリマー組成物の総重量に対して約０．０１〜約１重量％、約０．０５〜約０．５重量％、約０．０７５〜約０．４重量％、または約０．１〜約０．３重量％の量で存在する。
【００５２】
[0045]透明化剤は、ポリマー組成物中に存在する場合、任意の適切な透明化剤であり得る。ある特定の可能な好ましい態様では、透明化剤は、トリスアミド、ならびに多価アルコールおよび芳香族アルデヒドの縮合生成物であるアセタール化合物からなる群から選択される。適切なトリスアミド透明化剤には、それに限定されるものではないが、ベンゼン−１，３，５−トリカルボン酸のアミド誘導体、Ｎ−（３，５−ビス−ホルミルアミノ−フェニル）−ホルムアミドの誘導体（たとえば、Ｎ−［３，５−ビス−（２，２−ジメチル−プロピオニルアミノ）−フェニル］−２，２−ジメチル−プロピオンアミド）、２−カルバモイル−マロンアミドの誘導体（たとえば、Ｎ，Ｎ’−ビス−（２−メチル−シクロヘキシル）−２−（２−メチル−シクロヘキシルカルバモイル）−マロンアミド）、およびそれらの組合せが含まれる。ある特定の可能な好ましい態様では、透明化剤は、多価アルコールおよび芳香族アルデヒドの縮合生成物であるアセタール化合物を含む。適切な多価アルコールには、非環式ポリオール、たとえばキシリトールおよびソルビトール、ならびに非環式デオキシポリオール（たとえば、１，２，３−トリデオキシノニトールまたは１，２，３−トリデオキシノン−１−エニトール）が含まれる。適切な芳香族アルデヒドは、典型的には、ベンゼン環上の５つの残りの位置が無置換または置換の何れかである単一アルデヒド基を含有する。したがって、適切な芳香族アルデヒドには、ベンズアルデヒドおよび置換ベンズアルデヒド（たとえば、３，４−ジメチル−ベンズアルデヒドまたは４−プロピル−ベンズアルデヒド）が含まれる。前述の反応によって生成されたアセタール化合物は、モノ−アセタール、ジ−アセタール、またはトリ−アセタール化合物（すなわち、それぞれ１個、２個、または３個のアセタール基を含有する化合物）であり得る。ある特定の可能な好ましい態様では、ポリマー組成物は、式（Ｉ）の透明化剤を含む。
【００５３】
[0046]透明化剤は、ポリマー組成物中に存在する場合、任意の適切な量で存在することができる。当業者に理解される通り、ポリマー組成物において使用するのに適した透明化剤の量は、いくつかの因子、たとえば、透明化剤の組成およびポリマー組成物の所望の光学特性に応じて決まる。たとえば、透明化剤は、ポリマー組成物中に、ポリマー組成物の総重量に対して約０．０１重量％以上、約０．０５重量％以上、約０．０７５重量％以上、または約０．１重量％以上の量で存在することができる。透明化剤は、ポリマー組成物中に、約１重量％以下、約０．７重量％以下、約０．６重量％以下、または約０．５重量％以下の量で存在することができる。ある特定の可能な好ましい態様では、透明化剤は、ポリマー組成物中に、ポリマー組成物の総重量に対して約０．０１〜約１重量％、約０．０５〜約０．７重量％、約０．０７５〜約０．６重量％、または約０．１〜約０．５重量％の量で存在する。したがって、ある特定の可能な好ましい態様では、たとえば、透明化剤が式（Ｉ）［式中、Ｒ１は、アルキル基（たとえば、ｎ−プロピル）であり、Ｒ２、Ｒ３、Ｒ５、Ｒ６、Ｒ７、Ｒ８、Ｒ１０、およびＲ１１は、それぞれ水素であり、Ｒ１２は、−ＣＨＯＨＣＨ２ＯＨであり、Ｒ４およびＲ９は、それぞれアルキル基（たとえば、ｎ−プロピル）である］の構造に従うアセタール化合物を含む場合には、透明化剤は、ポリマー組成物中に、約０．１重量％〜約０．５重量％（たとえば、約０．１５重量％〜約０．４５重量％）の量で存在することができる。ある特定の他の可能な好ましい態様では、たとえば、透明化剤が式（Ｉ）［式中、Ｒ１、Ｒ２、Ｒ５、Ｒ６、Ｒ７、Ｒ８、およびＲ１１は、それぞれ水素であり；Ｒ１２は、−ＣＨＯＨＣＨ２ＯＨであり；Ｒ３、Ｒ４、Ｒ９、およびＲ１０は、それぞれ、アルキル基（たとえば、メチル基）である］の構造に従うアセタール化合物を含む場合には、透明化剤は、ポリマー組成物中に、約０．１重量％〜約０．３重量％（たとえば、約０．１５重量％〜約０．２５重量％）の量で存在することができる。
【００５４】
[0047]本発明の方法の実施において使用される装置は、任意の適切な押出ブロー成形装置であり得る。適切な押出ブロー成形装置には、連続的な押出ブロー成形装置、たとえば、回転ホイール押出ブロー成形装置およびシャトル押出ブロー成形装置、ならびに間欠的押出ブロー成形装置、たとえば、往復スクリュー押出ブロー成形装置およびアキュムレーターヘッド押出ブロー成形装置が含まれる。前述の通り、装置は、それを通して可塑化（溶融）ポリマー組成物を押出して、パリソンを形成するためのダイを含む。この装置はまた、金型キャビティを有する金型を含む。金型キャビティまたは金型キャビティの内表面は、装置によって製造される成形品の形状を画定する。より具体的には、金型キャビティの内表面は、装置によって製造される成形品の外表面を画定する。
【００５５】
[0048]以下の例は、前述の主題をさらに例示するが、当然のことながら、主題の範囲をいかなる方式でも制限するものと解釈されるべきではない。
【００５６】
［例］
[0049]以下の材料を、以下の例で使用した：
Ｋｒａｔｏｎ  Ｇ  １６５７（Ｋｒａｔｏｎ  Ｐｏｌｙｍｅｒ製）１３％スチレンＳ−ＥＢ−Ｓブロックコポリマー
Ｋｒａｔｏｎ  Ｇ  １６５２（Ｋｒａｔｏｎ  Ｐｏｌｙｍｅｒ製）３０％スチレンＳ−ＥＢ−Ｓブロックコポリマー
Ｋｒａｔｏｎ  Ｇ  １６４３（Ｋｒａｔｏｎ  Ｐｏｌｙｍｅｒ製）２０％スチレンＳ−ＥＢ−Ｓブロックコポリマー
Ｋｒａｔｏｎ  Ｇ  １６５２／Ｋｒａｔｏｎ  Ｇ  １６５７（６７／３３）のＧＨ−８９３−１押出機混合マスターバッチ
Ｋｒａｔｏｎ  Ｇ  １６５２／Ｋｒａｔｏｎ  Ｇ  １６５７（５０／５０）のＧＨ−８９３−２押出機混合マスターバッチ
Ｋｒａｔｏｎ  Ｇ  １６５２／Ｋｒａｔｏｎ  Ｇ  １６５７（３３／６７）のＧＨ−８９３−３押出機混合マスターバッチ
Ｐｒｏ−Ｆａｘ  ＳＡ８４９Ｓ（ＬｙｏｎｄｅｌｌＢａｓｅｌｌ製）未清澄ポリプロピレンランダムコポリマー、ＭＦＩ：１２ｇ／１０分。
Ｍ１５０Ｎ（Ｓｉｎｏｐｅｃ−ＳＫ  Ｗｕｈａｎ製）清澄ポリプロピレンランダムコポリマー、ＭＦＩ：１５ｇ／１０分。
ＧＭ１６０Ｅ（Ｓｉｎｏｐｅｃ  Ｓｈａｎｇｈａｉ製）未清澄ポリプロピレンランダムコポリマー、ＭＦＩ：１．６ｇ／１０分。ＥＢＭグレード。
ＰＰＲ−ＢＴ０２（Ｓｉｎｏｐｅｃ  Ｔｉａｎｊｉｎ製）清澄ポリプロピレンランダムコポリマー、ＭＦＩ：１．２ｇ／１０分。ＥＢＭグレード。Ｍｉｌｌａｄ（登録商標）ＮＸ８０００透明化剤を含有。
ＳＲ−２０−ＮＳ（Ｒｅｌｉａｎｃｅ製）未清澄ポリプロピレンランダムコポリマー、ＭＦＩ：２ｇ／１０分。ＥＢＭグレード。
Ｖｉｓｔａｍａｘｘ  ６２０２（ＥｘｘｏｎＭｏｂｉｌ  Ｃｈｅｍｉｃａｌ製）、プロピレンエチレンコポリマー、ポリオレフィンエラストマー（ＰＯＥ）
Ｖｉｓｔａｍａｘｘ  ３０２０ＦＬ（ＥｘｘｏｎＭｏｂｉｌ  Ｃｈｅｍｉｃａｌ製）、プロピレンエチレンコポリマー、ポリオレフィンエラストマー（ＰＯＥ）
Ｍｉｌｌａｄ  ＮＸ８０００Ｋ透明化剤（Ｍｉｌｌｉｋｅｎ  Ｃｈｅｍｉｃａｌ製）プロピルソルビトールベースの透明化剤
ＡＤＫ  ＮＡ２１核形成剤（旭電化製）リン酸ベースの核形成剤
Ｉｒｇａｃｌｅａｒ  ＸＴ３８６透明化剤（ＢＡＳＦ製）トリスアミドベースの透明化剤
ＰＥＧ  １０００：ポリエチレングリコール１０００（Ａｌｄｒｉｃｈ製）
ＰＥＧ  ８０００：ポリエチレングリコール８０００（Ａｌｄｒｉｃｈ製）
ポリエチレン［ジ（エチレングリコール）アジペート］（ＰＥＤＥＧＡ）：ＭＷ５００（Ａｌｄｒｉｃｈ製）
ポリエチレンイミン（ＰＥＩ）：ＭＷ：３５００（Ｇｏｂｅｋｉｅ  Ｃｏ．，Ｌｔｄ．製）
Ｉｒｇａｎｏｘ（登録商標）１０１０抗酸化剤（ＢＡＳＦ製）
Ｉｒｇａｆｏｓ（登録商標）１６８抗酸化剤（ＢＡＳＦ製）
ステアリン酸カルシウム（ＣａＳｔ）
[0050]ポリプロピレンランダムコポリマー組成物のそれぞれを、Ｈｅｎｓｃｈｅｌ高強度ミキサー中、およそ２，０００ｒｐｍのブレード速度でおよそ１分間、構成成分をブレンドすることによって配合した。次に、試料を、スクリュー直径２５ｍｍおよび長さ／直径比３０：１を有するＤｅｌｔａｐｌａｓｔ一軸スクリュー配合押出機で、溶融配合した。押出機のバレル温度を、２３０℃に設定した。試料ごとの押出物（ストランドの形態）を水浴で冷却し、その後ペレット化した。
【００５７】
[0051]得られたポリオレフィン組成物のそれぞれのペレットを、Ａｒｂｕｒｇ製の５０トンの射出成形機を使用して、およそ５０ｍｍ×７５ｍｍの寸法と厚さ１．０ｍｍを有するプラークに成形した。すべての成形機のバレル帯域を２３０℃に設定し、金型を２５℃に冷却した。ポリマーを、１５ｃｍ３／秒で金型キャビティに射出した。プラーク寸法を、２４時間熟成した後にマイクロメータで検証した。プラークのヘイズを、ＡＳＴＭ標準Ｄ１１０３−９２に従って、ＢＹＫ−Ｇａｒｄｎｅｒ  Ｈａｚｅ−Ｇｕａｒｄ  Ｐｌｕｓを使用して測定した。これらの測定の結果を、ヘイズ％で記録した。
【００５８】
[0052]ノッチ付きアイゾット衝撃試験を、ＩＳＯ標準１８０に従って、ノッチ付きの厚さ４ｍｍの射出成形棒に対して２３℃、０℃、−５℃および−２０℃で実施した。結果をＫＪ／ｍ２で記録した。
【００５９】
[0053]ガートナー落下衝撃試験を、ＡＳＴＭ  Ｄ５４２０に従って、射出成形プラークに対して２３℃、０℃、−５℃および−２０℃で実施した。結果を、平均破壊エネルギーとしてジュール（Ｊ）で記録した。
【００６０】
[0054]曲げ弾性率試験を、ＩＳＯ標準１７８に従って、射出成形棒に対して２３℃で実施した。結果をＭＰａで記録した。
【００６１】
例１
[0055]７種のポリマー組成物を、前述の一般手順に従って生成した。次に、これらのポリマー組成物を、前述の手順を使用してプラークに射出成形した。各ポリマー組成物の調合物を、表１に記載する。表１はまた、ポリマー組成物についてのヘイズおよびアイゾット衝撃試験を記載している。
【００６２】
【表１】
2021502442.tif 000007
【００６３】
[0056]表１のデータからわかる通り、共添加剤を添加すると、衝撃強度に有害な影響を及ぼさずにポリマー組成物のヘイズが著しく低下した。
【００６４】
例２
[0057]８種のポリマー組成物を、前述の一般手順に従って生成した。次に、これらのポリマー組成物を、前述の手順を使用してプラークに射出成形した。各ポリマー組成物の調合物を、表２に記載する。表２はまた、ポリマー組成物についてのヘイズおよびガートナー衝撃試験を記載している。
【００６５】
【表２】
2021502442.tif 000008
【００６６】
[0058]これらの結果は、スチレン−エチレン／ブチレン−スチレンブロックコポリマーが、一般に、より高い荷重（たとえば、２０％）で、ポリオレフィンエラストマーよりも良好な衝撃性能を提供することを示している。
【００６７】
例３
[0059]７種のポリマー組成物を、前述の一般手順に従って生成した。次に、これらのポリマー組成物を、前述の手順を使用してプラークに射出成形した。各ポリマー組成物の調合物を、表３に記載する。表３はまた、ポリマー組成物についてのヘイズ、アイゾット衝撃、およびガートナー衝撃試験を記載している。
【００６８】
【表３】
2021502442.tif 000009
【００６９】
[0060]これらの結果はまた、スチレン−エチレン／ブチレン−スチレンブロックコポリマーが、一般にポリオレフィンエラストマーよりも良好な衝撃性能を提供することを示している。
【００７０】
例４
[0061]４種のポリマー組成物を、前述の一般手順に従って生成した。次に、これらのポリマー組成物を、前述の手順を使用してプラークに射出成形した。各ポリマー組成物の調合物を、表４に記載する。表４はまた、ポリマー組成物についてのヘイズ、アイゾット衝撃、およびガートナー衝撃試験を記載している。
【００７１】
【表４】
2021502442.tif 000010
【００７２】
[0062]これらの結果は、望ましく低いヘイズレベルが、アセタールベースの透明化剤以外の透明化剤を使用して達成され得ることを示している。これらの結果はまた、スチレン−エチレン／ブチレン−スチレンブロックコポリマーが、一般にポリオレフィンエラストマーよりも良好な衝撃性能を提供することを示している。
【００７３】
例５
[0063]９種のポリマー組成物を、前述の一般手順に従って配合した。各ポリマー組成物の調合物を、表５に記載する。
【００７４】
[0064]配合後、各ポリマー組成物を使用して、Ｄｅｋｕｍａ  ＤＫＭ−Ｂ８単一ステーション押出ブロー成形機で１Ｌのボトルを製造した。ブロー成形機は、４０ｍｍのスクリュー直径、長さ／直径比２５：１、および平坦なバレルを有していた。試料２７〜３１については、バレル温度をおよそ１７０℃で開始し、１８０℃で終了し、押出ヘッドをおよそ１８０℃の温度で維持した。溶融ポリマーのパリソンを、１８０℃の溶融温度でブロー金型内に押出し、その金型をおよそ２５℃の成形温度に維持した。試料３２〜３５については、バレル温度をおよそ１６０℃で開始し、１７０℃で終了し、押出ヘッドをおよそ１７０℃の温度で維持した。溶融ポリマーのパリソンを、１７０℃の溶融温度でブロー金型内に押出し、その金型をおよそ２５℃の成形温度に維持した。最終的なポリプロピレンボトルは、重量がおよそ６０グラムであった。
【００７５】
[0065]次に、得られたボトルを下記の通り試験した。ボトルの側壁のヘイズパーセントを、ＡＳＴＭ標準Ｄ１１０３−９２に従って、ＢＹＫ−Ｇａｒｄｎｅｒ  Ｈａｚｅ−Ｇｕａｒｄ  Ｐｌｕｓを使用して両面を測定した。ボトルの天井荷重を、ＡＳＴＭ  Ｄ２６５９−１１に従って、Ｉｎｓｔｒｏｎ  ５９６５材料試験系を使用して測定した。ボトル落下試験を、ＡＳＴＭ  Ｄ２４６３手順Ｂのブルーストン階段法に従って実施した。この試験の結果を、表５に記載する。
【００７６】
【表５】
2021502442.tif 000011
【００７７】
[0066]ここで引用される刊行物、特許出願、および特許を含めたすべての参考文献は、あたかも各参考文献が参照によって組み込まれることが個々に具体的に示され、その全体がここで記載されているのと同程度に、参照によってここに組み込まれる。
【００７８】
[0067]本出願の主題を記載する文脈における（特に以下の特許請求の範囲の文脈における）用語「ａ」および「ａｎ」および「ｔｈｅ」および類似の指示対象の使用は、ここで別段指定されない限り、または文脈と明らかに矛盾しない限り、単数と複数の両方を包含すると解釈されるべきである。用語「含む（ｃｏｍｐｒｉｓｉｎｇ）」、「有する」、「含む（ｉｎｃｌｕｄｉｎｇ）」および「含有する」は、別段の注記がない限り、制限がない用語（すなわち、「それに限定されるものではないが、含む」を意味する）と解釈されるべきである。ここでの値の範囲の列挙は、ここで別段指定されない限り、単に、範囲内に含まれる別個のそれぞれの値に個々に言及する略記法として働くことが企図され、別個のそれぞれの値は、それがあたかもここで個々に列挙されているかのように本明細書に組み込まれる。ここで記載されるすべての方法は、ここで別段指定されない限り、または文脈と別段明らかに矛盾しない限り、任意の適切な順序で実施され得る。ここで提供されるありとあらゆる例または例示的な用語（たとえば、「たとえば」）の使用は、単に本出願の主題をより良好に明らかにすることを企図され、別段特許請求されない限り、主題の範囲を制限するものではない。本明細書のいかなる用語も、ここで記載される主題の実施に必須のものとして特許請求されていない任意の要素を示すと解釈されるべきではない。
【００７９】
[0068]特許請求される主題を行うための本発明者らに公知の最良の方法を含めた本出願の主題の好ましい態様が、ここで記載される。そのような好ましい態様の変形態様は、先の説明を読む際に当業者に明らかとなり得る。本発明者らは、当業者がこのような変形態様を適宜利用することを期待し、本発明者らは、ここで記載される主題が、ここで具体的に記載されているもの以外でも実施されることを企図する。したがって、本開示は、適用できる法律によって認められる限り、本開示に添付される特許請求の範囲に記載されている主題のあらゆる変更態様および均等態様を含む。さらに、そのあらゆる可能な変形態様における前述の要素の任意の組合せは、ここで別段指定されない限り、または文脈と別段明らかに矛盾しない限り、本開示によって包含される。
【国際調査報告】
2021502442.tif 000015
2021502442.tif 000016
2021502442.tif 000017